(57)【特許請求の範囲】
【請求項１】
ワークピース（１）を複数の部分（７）に分割する方法であって、
前記ワークピースの表面に対してレーザビーム（５）を用いる局所的な材料加工による第１のステップにおいて、処理された材料の一つ以上のライン（２）を前記ワークピース（１）の一つ以上の予め規定された分割ラインに沿って生成し、その結果、前記分割ラインに沿った前記ワークピース（１）の破壊応力を減少させ、
第２のステップにおいて、前記ワークピース（１）を熱レーザビーム分離によって前記分割ラインに沿って前記部分（７）に分割する方法において、
前記一つ以上のライン（２）を前記ワークピース（１）の表面から所定の距離を以て完全に又は少なくとも一部で生成し、
いずれの場合にも前記一つ以上のライン（２）が前記ワークピース（１）の表面で開始して前記ワークピース（１）の前記分割ラインに沿って前記表面に対して変化する距離を以て延在するように前記一つ以上のライン（２）を生成し、
前記熱レーザビーム分離のためのレーザ照射の前記ワークピース（１）への結合を妨害する前記分割ラインの上の表面構造又は表面金属部分の領域の前記一つ以上のライン（２）を、前記分割ラインの上の前記表面構造又は前記表面金属部分を前記レーザビーム（５）を用いて局所的に除去するために、いずれの場合にも前記表面に案内し、
前記第２のステップにおいて、加熱ゾーン（ＨＺ）を生成するための第２のレーザビーム（６０）を、前記ワークピースに向け、前記加熱ゾーンに近接している又は前記加熱ゾーンに部分的に重複する冷却ゾーン（ＣＺ）を生成するために冷却媒体を前記表面に加えることを特徴とする方法。
【請求項２】
いずれの場合にも前記一つ以上のライン（２）が前記表面における各部分（７）の辺縁位置で開始して前記ワークピース（１）の前記分割ラインに沿って前記表面に対して変化する距離を以て延在するように前記一つ以上のライン（２）を生成することを特徴とする請求項１に記載の方法。
【請求項３】
いずれの場合にも前記一つ以上のライン（２）が前記表面における各部分（７）の第１の辺縁位置で開始して前記ワークピース（１）の前記分割ラインに沿って前記表面に対して変化する距離を以て延在するとともに前記部分（７）の前記第１の辺縁位置に対向して位置する第２の辺縁位置で再び表面に到達するように前記一つ以上のライン（２）を生成することを特徴とする請求項１に記載の方法。
【請求項４】
前記一つ以上のライン（２）を、溶かされた材料及び／又はアモルファス材料及び／又は表面を除去した材料のラインとして生成することを特徴とする請求項１〜３のいずれか一項に記載の方法。
【請求項５】
前記分割ラインに沿って部分的に上下に存在する前記ライン（２）の少なくとも二つを生成することを特徴とする請求項１〜４のいずれか一項に記載の方法。
【請求項６】
前記ライン（２）に沿って変化するレーザビーム（５）のエネルギー入力を用いて前記一つ以上のライン（２）を生成することを特徴とする請求項１〜５のいずれか一項に記載の方法。
【請求項７】
前記一つ以上のライン（２）を、パルスレーザビーム（５）を用いて生成することを特徴とする請求項１〜６のいずれか一項に記載の方法。
【請求項８】
前記一つ以上のライン（２）の前記ワークピースの表面からの変化する距離を、前記ワークピース（１）の厚さ方向のレーザビーム（５）の焦点位置の変化によって生成することを特徴とする請求項１〜７のいずれか一項に記載の方法。
【請求項９】
前記第１のステップの前に、前記第１のステップとは別の前処理ステップを実行し、これによって、前記ワークピースの表面の上の一つ以上の想定される予め規定された分割ラインの領域に位置する材料、特に、金属部分及び／又はＰＣＭ構造を除去する、及び／又は、前記第１のステップにおいて前記表面を前記レーザビームに結合するのに備えることを特徴とする請求項１〜８のいずれか一項に記載の方法。
【請求項１０】
前記前処理ステップは、前記表面の上に位置する材料のアブレーションしきい値よりも高いが前記ワークピースの材料のアブレーションしきい値よりも低いビームエネルギーを有する前処理レーザビームによる選択的なレーザアブレーションを備える、及び／又は、前記前処理ステップは、局所的な再溶融による前記基板の表面の平滑化を備えることを特徴とする請求項９に記載の方法。
【請求項１１】
前記表面に最も近接する処理された材料のラインを、前記ワークピース（１）の表面からの３０μｍ〜１５０μｍの距離（Ｄ１）、特に、４０μｍ〜６０μｍの距離を以て長さの主要部分に亘って生成することを特徴とする請求項１〜１０のいずれか一項に記載の方法。
【請求項１２】
前記分割ラインに沿って部分的に上下に存在する前記ライン（２）の少なくとも二つを生成する領域において、前記ラインの間の深さ距離（Ｄ２）は、少なくとも２００μｍである、及び／又は、前記分割ラインに沿って部分的に上下に存在する前記ライン（２）の少なくとも二つを生成する領域において、先ず、前記表面から更に離間して存在するラインを生成し、次に、前記表面に近接するラインを生成することを特徴とする請求項１〜１１のいずれか一項に記載の方法。
【請求項１３】
前記分割ラインに沿った前記加熱ゾーン（ＨＺ）の中心と前記冷却ゾーン（ＣＺ）の中心との間の距離（ＨＣ）を、少なくとも一つのワークピースパラメータ及び／又は分割速度に応じて設定することを特徴とする請求項１〜１２のいずれか一項に記載の方法。
【請求項１４】
前記第２のステップにおいて、焦点位置が前記ワークピースの内部において前記表面に対して所定の距離（Ｄ３）となるように前記第２のビームの集束を設定することを特徴とする請求項１〜１３のいずれか一項に記載の方法。
【請求項１５】
前記距離（Ｄ３）は、５０μｍ〜５００μｍの範囲、特に、１００μｍ〜４００μｍの範囲にあることを特徴とする請求項１４に記載の方法。
【請求項１６】
ワークピース（１）を複数の部分（７）に分割する装置であって、
前記ワークピースの表面に対してレーザビーム（５）を用いる局所的な材料加工によって、処理された材料の一つ以上のライン（２）を前記ワークピース（１）の一つ以上の予め規定された分割ラインに沿って生成し、その結果、前記分割ラインに沿った前記ワークピース（１）の破壊応力を減少させる第１のレーザユニットと、
前記分割ラインに沿った前記ワークピース（１）の熱レーザビーム分離を行うように設計されている第２のレーザユニットと、
前記ワークピース（１）に前記一つ以上のライン（２）を生成した後に前記熱レーザビーム分離を実行するための前記第１のレーザユニット及び前記第２のレーザユニットのコントローラと、
を少なくとも備え、
前記第１のレーザユニットは、前記ワークピース（１）の深さにおける前記レーザビーム（５）の焦点位置を変更する手段を備え、前記コントローラは、前記一つ以上のライン（２）を前記ワークピース（１）の表面からの変化する距離を以て生成するために前記焦点位置を変化させるように前記第１のレーザユニットを駆動し、
前記コントローラは、いずれの場合にも前記一つ以上のライン（２）が前記ワークピース（１）の表面で開始して前記ワークピース（１）の前記分割ラインに沿って前記表面に対して変化する距離を以て延在するように前記一つ以上のライン（２）を生成するように前記第１のレーザユニットを駆動し、
前記コントローラは、前記熱レーザビーム分離のためのレーザ照射の前記ワークピース（１）への結合を妨害する前記分割ラインの上の表面構造又は表面金属部分の領域の前記一つ以上のライン（２）を、前記分割ラインの上の前記表面構造又は前記表面金属部分を前記レーザビーム（５）を用いて局所的に除去するために、いずれの場合にも前記表面に案内するように設計され、
前記コントローラは、加熱ゾーン（ＨＺ）を生成するための第２のレーザビーム（６０）を、前記ワークピースに向け、前記加熱ゾーンに近接している又は前記加熱ゾーンに部分的に重複する冷却ゾーン（ＣＺ）を生成するために冷却媒体を前記表面に加えるように設計されていることを特徴とする装置。
【請求項１７】
前記コントローラによって駆動することができ、前記分割ラインに沿った前記熱レーザビーム分離中に冷却媒体を前記ワークピースの表面に局所的に加えることができる冷却ユニットを設けることを特徴とする請求項１６に記載の装置。
【請求項１８】
前記第１のレーザユニットは、パルスレーザを備え、前記第２のレーザユニットは、ＣＷレーザを備えることを特徴とする請求項１６又は１７に記載の装置。
【請求項１９】
前記コントローラは、前記ライン（２）が前記表面の前記コントローラに対して予め規定された辺縁位置で開始して前記ワークピース（１）の前記分割ラインに沿って前記表面に対して変化する距離を以て延在するように前記一つ以上のライン（２）を生成するために前記コントローラが前記第１のレーザユニットを駆動する動作モードを有することを特徴とする請求項１６〜１８のいずれか一項に記載の装置。
【請求項２０】
前記コントローラは、前記ライン（２）が前記表面の前記コントローラに対して予め規定された第１の辺縁位置で開始して前記ワークピース（１）の前記分割ラインに沿って前記表面に対して変化する距離を以て延在するとともに前記部分（７）の前記第１の辺縁位置に対向して位置する前記コントローラに対して予め規定された第２の辺縁位置で再び表面に到達するように前記一つ以上のライン（２）を生成するために前記コントローラが前記第１のレーザユニットを駆動する動作モードを有することを特徴とする請求項１６〜１９のいずれか一項に記載の装置。
【請求項２１】
前記コントローラは、前記ライン（２）に沿って変化するレーザビーム（５）のエネルギー入力を用いて前記一つ以上のライン（２）を生成するために前記コントローラが前記第１のレーザユニットを駆動できるように設計されていることを特徴とする請求項１６〜２０のいずれか一項に記載の装置。
【請求項２２】
前記コントローラは、前記分割ラインの領域において前記ワークピースの表面に存在する構造を識別するセンサ配置に接続されており、前記分割ラインの上のそのような構造の検出に応答して、前記構造を前記レーザビーム（５）によって除去するために前記一つ以上のライン（２）の生成中に前記レーザビーム（５）の焦点位置を制御するように設計されている請求項１６〜２１のいずれか一項に記載の装置。
【請求項２３】
レーザユニット（Ｌ０）を有し、処理された材料のラインを生成するための第１のステップの前に、前記ワークピースの表面の上の一つ以上の予め規定された分割ラインの領域に位置する材料を除去することができる、及び／又は、特に局所的な再溶融による前記基板の表面の円滑化によって次の第１のステップにおいて前記表面を前記レーザビームに結合するのに備えることができる少なくとも一つの前処理ステップを実行するように構成されている前処理ユニット（ＰＲＥ）を設けている請求項１６〜２２のいずれか一項に記載の装置。
【発明の詳細な説明】
【技術分野】
【０００１】
本発明は、平坦なワークピースを複数の部分に分割する方法であって、第１のステップにおいて、ワークピースの表面に対してレーザビームを用いる局所的な材料加工によって、処理された材料の一つ以上のラインをワークピースの一つ以上の予め規定された分割ラインに沿って生成し、その結果、分割ラインに沿ったワークピースの破壊応力を軽減し、第２のステップにおいて、ワークピースを熱レーザビーム分離によって分割ラインに沿って部分に分割する方法に関する。発明は、方法を実施するように設計されている装置にも関する。
【背景技術】
【０００２】
多くの技術分野において、一つの大きなワークピースを一般的には同一形状の部分に分割する又はワークピースから複数の一様な構造に分割することが必要である。一例は、半導体産業又は関連の産業、例えば、ＭＥＭＳ、ソーラー若しくは光学における部品又はチップの分離である。この場合、複数の部品が共通の基板の上に製造される。一旦部品が完全に加工されると、部品を個別に更に加工するために部品を互いに分割する必要がある。この分割プロセスすなわち部品の分離を、提案方法及び提案装置によって実行することができる。
【０００３】
分離プロセスの種々の要求、例えば、高スループットの要求、高品質の要求、結果的に得られる部品のエッジの十分に正確な幾何学的経路の要求、異なる材料の積層のきれいな分割の要求、部品の品質を損なわないようにする要求及び分離ステップごとに低コストにする要求が行われている。他の技術分野、例えば、ガラス産業及びセラミック産業において、方法及び装置を同様に用いることもできる。
【０００４】
平坦なワークピースを複数の部分に分割するときの問題を、分離プロセスに対して種々の方法及び装置が存在する半導体産業における適用に基づいて以下説明する。現今では、基板の上に製造された部品は、通常、機械的技術又はレーザベースの技術を用いて分離される。
【０００５】
さらに、機械的方法及びレーザベースの方法並びにプラズマエッチング法及び研削によるシンニングを用いた分割方法から組み合わせた技術が存在する。
【０００６】
上述した最後の二つの方法及び組み合わせた方法は、現今では二次的に重要なものに過ぎない。
【０００７】
選択した分割技術とは無関係に、一般的には、分割プロセスの前に、分割すべき基板は、基板が下降中に動かないようにするためにキャリアに固定され、部品を制御して分割することができ、既に分割された部品を損失しない。固定のタイプは、加工すべき基板に応じて選択される。マイクロエレクトロニクスにおいては、例えば、片面の接着フィルム及びキャリアフレームを用いた基板の固定がしばしば選択される。
【０００８】
材料を除去するレーザ法において、基板の材料は、全ての部品が分割されるまで一つ以上のパルスレーザビームを用いてスクライビングフレームに沿って除去される。
【０００９】
除去のない又は切りみぞのないレーザ方法は、基板に対する割れ目の初期設定及び案内に基づく。除去のないそのような分割方法の例は、いわゆるステルスダイシング（ＳＤ）及び熱レーザビーム分離（ＴＬＳ）である。
【００１０】
例えば欧州特許第１９２４３９２号明細書におけるワークピースを分割するのに用いられるステルスダイシングにおいて、高パルス強度を有するパルスレーザビームは、ワークピースの非線形的な吸収を用いることによって材料の弱体化が生じ、ワークピースは、その後、そのような材料の弱体化の状態における機械的作用によって割られる。しかしながら、２００μｍ以上の厚さを有する基板の分割は、分割ラインに沿ったレーザビームの複数のパスを必要とする。これによって、処理時間が増え、したがって、スループットが減少する。
【００１１】
さらに、この技術において、ワークピースは、ワークピースの十分な深さにおいて非線形的な効果を生じることができるようにするために、レーザ放射を非常に大きく吸収してはいけない。したがって、高ドープ基板を分割することができない。その理由は、レーザ放射の吸収が表面に非常に近いところで生じるからである。
【００１２】
熱レーザビーム分離は、ワークピースによって十分に吸収されるレーザビームを用いて大きい熱応力を生じさせることによってワークピースを分割する。上記熱応力による分割は、適切な材料の弱体化によって又はワークピースにおいて割れ目を新たに作ることを必要とする。このために、分割すべきワークピースのエッジにおいて又は分割ラインに沿ってワークピースの表面に刻み目を導入することが知られており、そのような刻み目によって、その後、レーザビームによる局所的な高温の加熱中に割れ目が生じ始める。
【００１３】
欧州特許第１９２４３９２号明細書は、これに関連して、特許請求の範囲の請求項１の前文による方法を開示する。この方法において、ＴＬＳステップの前に、ワークピースの表面にパルスレーザを用いる局所的な材料加工によって、処理された材料のトラックを、分割ラインに沿って生成して、分割ラインに沿った破壊応力を軽減する。そのようなトラックは、従来導入されている刻み目に取って代わり、ワークピースのあり得る厚さの変化を補償するために分割ラインに沿って異なる長さで形成することができる。しかしながら、刻み目又は表面の刻み目の代わりに導入される材料処理は、分割された部分又は部品のエッジの品質を低下させることがある。
【先行技術文献】
【特許文献】
【００１４】
【特許文献１】欧州特許第１９２４３９２号明細書
【発明の概要】
【発明が解決しようとする課題】
【００１５】
本発明によって対処される問題は、従来の熱レーザビーム分離と比べて部分を高速に分割するとともに結果的に得られるエッジの品質を高くすることができる平坦なワークピースを複数の部分に分割する方法及び装置を詳細に述べるものである。
【課題を解決するための手段】
【００１６】
問題は、特許請求の範囲の請求項１に記載した方法及び請求項１９に記載した装置によって解決される。方法及び装置の有利な形態は、特許請求の範囲の従属項の対象であり、以下の説明及び例示的な実施の形態から収集することができる。
【００１７】
提案方法は、切りみぞなしで動作するレーザベースの分割方法である。方法は、分割ラインに沿ったレーザビーム及び冷却の組合せによって高い熱応力をワークピースに導入してワークピースを分割ラインに沿って分割する熱レーザビーム分割（ＴＬＳ）を利用する。この場合、レーザ放射のエネルギー及び強度を、ワークピースの材料がレーザビームによって処理されない、特に、溶かされないように選択する。このために、好適には、ＣＷレーザ（ＣＷ：連続波）を用いる。提案方法において、ＴＬＳで割れ目を導入するのに要求される材料の弱体化を、ワークピースの表面に対して別のレーザビーム、特に、パルスレーザビームを用いる局所的な材料加工によって行う。この場合、処理された材料の一つ以上のラインを、分割ラインに沿って生成する。提案方法は、上述した一つ以上のラインが専ら表面に沿って生成されるのではなくワークピースの表面から所定の距離を以て完全に又は少なくとも部分的に延在することによって区別される。これは、一つの連続的なライン又は複数の個別のラインを伴うことができ、複数の個別のラインは、分割ラインに沿って所定の距離を以て上下に存在することもできる。ラインの厚さ又は直径は、その長さに亘って変化してもよい。
【００１８】
特に有利には、ラインがワークピースの表面で開始し、その後、表面から離れてワークピースの表面から所定の距離を以て延在し、当該距離はラインの長さに亘って変化することもできる経路となるように、各ラインを生成する。したがって、分割すべきそれぞれの部分又は部品のエッジの品質は、割れ目の開始位置でしか表面の材料の処理によって影響が及ぼされず、その結果、部品又は部分のエッジ残りの経路を高品質で生成することができる。この場合、「高品質」は、主として凹凸又は剥離なしで所望の分割ラインに沿ったエッジの幾何学的経路が可能な限り正確であることを意味することを理解すべきである。
【００１９】
提案方法によって、ＴＬＳの技術を用いることによって、部分に分割するときに高スループットを達成することができる。ワークピースの表面に対して所定の距離を以て割れ目を少なくとも一部導入及び案内するのに関与する処理された材料のラインを生成することは、分割された部分又は部品の高品質のエッジを同時に達成する。その理由は、表面に対して所定の距離を以て延在するラインの部分は、部分又は部品のエッジに悪影響を及ぼさないからである。この場合、表面に対する所定の距離のラインの部分又は部品の長さを、できるだけ長くすべきであるが、好適には、表面に延在する一つ以上のラインの部分の長さより長くするべきである。
【００２０】
提案方法の他の利点は、ＴＬＳに対してワークピースにおいてレーザ放射を十分に吸収できるようにするために又はセキュリティＲＦＩＤのようなセキュリティに関連した構造を除去するために、（一つ以上の）ラインを生成する第１のステップを、ワークピースの表面に位置するあり得る金属部分及び／又はスクライビングフレームの領域の広範囲に亘るＰＣＭ構造（ＰＣＭ：プロセス制御モニタ）を局所的に除去するのに最初に事前に利用することもできることである。したがって、方法は、スクライビングフレームの広範囲に亘るＰＣＭ構造を有するワークピースの分割及び肉薄の前側金属の存在を伴う分割を可能にする。
【００２１】
さらに、方法を、例えば、比較的大きい基板の厚さを有する、例えば、シリコン基板の場合に少なくとも９２５μｍの厚さを有する又はＳｉＣ基板の場合に４５０μｍの厚さを有する基板をレーザによる分割ラインの各々に対する１回の通過のみですなわちワンパスによって分割するのに用いることもでき、同時に、分割エッジの良好な直進性を達成する。方法は、高ドープ半導体ウェファの分割も可能にし、同時に、分割エッジの良好な直進性を達成する。異なる材料の積層を提案方法によって分割することもできる。特に、方法によって、積層基板、例えば、ガラス上のシリコンを、完全に分割することができ、同時に、分割エッジの良好な直進性を達成する。
【００２２】
方法の第１のステップで生成される分割ラインに沿った処理された材料のラインは、幾何学的な関数又は表面からの距離に対する任意のプロフィールに従うことができる。例示的な幾何学的な関数は、例えば、正弦関数、放物線、線形関数、のこぎり波関数又は三角関数である。この場合、各距離関数を、分割すべき部分の構造又は寸法に関連して、特に、分割すべき各部分の長さに依存して固定することもできる。
【００２３】
各ラインが表面の上の分割ラインの開始点及び交点に存在するとともにワークピースの表面に対して変化する距離を以てこれらの点の間に延在する距離プロファイルは、特に有利である。同様にして、ラインは、表面の金属部分及び／又は表面のスクライビングフレームのＰＣＭ構造を有する領域に沿って延在することもできる。
【００２４】
提案方法において、二つ以上のラインが、予め規定された分割ラインに沿って表面からの変化する距離を以て上下に存在する、すなわち、表面から見て又は表面に対する垂直方向の投影において分割ラインに沿って完全に又は部分的に重複してもよい。
【００２５】
表面からのラインの距離の変化を、好適には、ワークピースの深さ方向すなわち分割すべきワークピースの表面に対する焦点のｚ値の方向にラインを生成するために用いられるレーザビームの焦点位置の適合によって達成する。このような焦点の変化を、種々の技術によって実現することができる。これに関して、焦点位置を、例えば、相対的な焦点位置に影響を及ぼす素子の上のアクチュエータ、例えば、圧電素子又は磁気アクチュエータを用いて実現することができる。これに関して、例えば、ワークピースの表面の前のレーザビームの光集束装置の最後の集束レンズの正弦曲線の移動によって、ワークピースのラインの対応する正弦曲線の距離関数を生成することができる。アクチュエータによって生成される変化がそのような正弦関数に限定されないのは当然であり、そのような変化は、任意の予め規定されたプロファイル又は任意の幾何学的な関数の重畳に従うことができる。
【００２６】
別の形状のラインを生成するためにワークピースに亘るレーザビームのパスの間に指向された様式でレーザをオン及びオフに切り替えることもできる。
【００２７】
ワークピースの深さ方向の焦点位置を変化させる別の可能性は、移動される光学素子若しくはポリゴンスキャナにおける可変焦点距離のミラー素子のような可変焦点距離の光学素子の使用又は適応ミラーの使用にある。
【００２８】
ワークピースそれ自体もレーザ加工ヘッドに対して距離方向に適切に移動させることもでき、逆の場合も同じであることは当然である。
【００２９】
提案方法において、ラインを、ラインを生成するために用いられるパルスレーザビームのエネルギー入力を用いて生成し、エネルギー入力は、ラインに沿って変化する。これを、例えば、パルスエネルギー／レーザ出力の変化及び／又はパルス間隔の変化によって実現することができる。変化を、分割すべきワークピースの構造又は分割すべき部分に対して固定するやり方ですることができる。これに関して、いずれの場合にも、高パルスエネルギー／レーザ出力を導入することができる、及び／又は、介在する領域における場合に比べて小さいパルス間隔を、例えば、開始点及び交差点で選択することができる。
【００３０】
提案方法の全ての変形に対して、方法の第１のステップにおいてレーザビームの焦点位置のコントローラをセンサシステムとともに用いることができる。センサシステムによって、必要な場合には、ラインの深さ位置すなわち表面に対するラインの距離を、ワークピースの構造又は分割すべき部分の構造に合わせることができる。この場合、センサシステムは、レーザ焦点に対する分割すべきワークピースの表面の相対位置を識別するとともに第２の加工ステップの間にレーザ放射の貫通を可能にするためにパルスレーザ放射を用いて表面付近の除去する必要がある金属部分層のような表面の上に存在しうる構造を識別する役割を果たす。この場合、コントローラは、妨害する構造を除去するために、そのような構造を検出する度に表面に焦点を導く。
【００３１】
第１のステップを、個別に前処理されなかった基板の上で実行することができる。しかしながら、一部の方法の変形において、第１のステップの前に、第１のステップとは別の前処理ステップを、ワークピースの表面の上の一つ以上の想定される予め規定された分割ラインの領域に位置する材料、特に、金属部分及び／又はＰＣＭ構造を除去する及び／又は第１のステップにおいて表面をレーザビームに結合するのに備えることによって行う。その結果、適切な場合には、次のステップの効率及び精度を向上させることができる。
【００３２】
前処理ステップは、例えば、表面の上に位置する材料のアブレーションしきい値より高いがワークピースの材料のアブレーションしきい値より低いビームエネルギーを有する前処理レーザビームによる選択的なレーザアブレーションを備えることができる。これを、例えば、金属部分及び／又はＰＣＭ構造を除去するために用いることができる。代替的に又は追加的に、前処理ステップは、レーザ放射による局所的な再溶融による基板の表面の平滑化を備えることができる。これによって、粗い表面を平滑化することができ、例えば、次の第１のステップにおけるレーザビームの結合を、非平滑化基板における結合よりも向上させる。
【００３３】
局所的なレーザ加工の第１のステップにおいて、表面に最も近接する処理された材料のラインをワークピースの表面からの３０μｍ〜１５０μｍの距離、特に４０μｍ〜６０μｍの距離を以て長さの主要部分に亘って生成する場合、多くの場合において有利である。この最上部のトラックが表面に非常に近接する場合、通常達成できることは、表面が割れ目の残りによって品質を落とさないようにその後に生じる割れ目が材料に存在したままとなることである。さらに、割れ目の位置を、割れ目が移動できない又はほとんど移動できなくなるとともに正確なエッジ経路が達成できるように後のＴＬＳステップの応力場において十分正確に予め規定することができる。分割ラインに沿って上下に存在するラインの少なくとも二つが生成される領域において、ラインの間の深さ距離が少なくとも２００μｍである場合、比較的肉厚の基板にさえも、割れ目の面が正確に規定された状態となるように少数のラインだけで予めダメージを与えることができる。好適には、そのような場合において、レーザビームをダメージのない材料に常に結合するように、最初に、基板から更に離間したラインを生成し、その後、基板に近接したラインを生成する。
【００３４】
基板を分割するために、好適には、熱レーザ分離の第２のステップにおいて、加熱ゾーンを生成するための第２のレーザビームを、ワークピースに向け、加熱ゾーンに近接している又は加熱ゾーンに部分的に重複する冷却ゾーンを生成するために冷却媒体を前記表面に加える。この場合、分割ラインに沿った加熱ゾーンの中心と冷却ゾーンの中心との間の距離が少なくとも一つのワークピースパラメータ及び／又は分割速度に応じて設定される場合には有利であることが判明した。これによって、割れ目の配置の改善を促進する。
【００３５】
一部の方法の変形では、第２のステップにおいて、焦点位置がワークピースの内部の表面に対して所定の距離となるように第２のレーザビームの集束を設定する。この場合、加熱すべき領域を内側エリアから外側に加熱することができる。これによって、特に、吸収係数が温度に大きく依存する材料の場合において、基板の表面の上に加熱ビームを集束する場合よりも深く加熱することができる。冷却と併せた深い加熱は、正確な割れ目分布を促進する強くて極めて限局した応力場を促進する。表面に対する適切距離を、例えば、５０μｍ〜５００μｍの範囲、特に、１００μｍ〜４００μｍの範囲とすることができる。
【００３６】
ワークピースの内部を溶かすことのない加熱に適切なレーザビームのこのような集束は、先のステップで分割ラインが表面に生成される方法を含む全てのＴＬＳ法に対する依存性のない有用な態様と見なされる。
【００３７】
方法を適切に実施する装置は、処理された材料の一つ以上のラインをワークピースに生成することができる第１のレーザユニットと、分割ラインに沿ったワークピースの熱レーザビーム分離のために設計されている第２のレーザユニットと、方法を実施するために第１のレーザユニット及び第２のレーザユニットを駆動するコントローラと、を備える。この場合、第１のレーザユニットは、ワークピースの深さ方向（ｚ方向）におけるレーザビームの焦点位置を変更する手段を有する。コントローラは、ワークピースの表面からの変化する距離で一つ以上のラインを生成するために第１のレーザユニット又は焦点位置を変化させることにより焦点位置を変更する手段を駆動するように設計されている。
【００３８】
一形態において、装置は、分割ラインに沿った熱レーザビーム分離中に冷却媒体をワークピースの表面に局所的に加えることができる冷却ユニットも備える。例として、水、水と空気の混合物、空気、ＣＯ２又はＮ２を、冷却媒体として用いることができ、レーザビームと組み合わせることによってワークピースの分割に必要な機械的応力をもたらすようにするために噴霧ノズルを介してワークピースの表面に向けることができる。他の冷却媒体も用いることができる。
【００３９】
この場合、コントローラは、提案方法の種々の形態に従って種々の経路の分割ラインを生成するように第１のレーザユニットを駆動するために様々な動作モードを有することができる。
【００４０】
方法及び装置を、多様な分野における平坦で壊れやすいワークピースに対して、特に、肉薄の基板又はウェファの上に製造される分割部品に対して用いることができる。これに関して、マイクロエレクトロニクス又はナノエレクトロニクスの分野において、基板の材料と異なる組成の半導体ウェファ及び分割すべき積層を分割することができる。従来既知の方法によって処理することもできる全ての基板は、ここでは適切である。例えば、特に太陽光発電に用いられる単結晶半導体、多結晶半導体、化合物半導体及びアモルファス半導体が存在する。統合された電気的な構成要素、機械的な構成要素、化学的な構成要素及び／又は生物的な構成要素を備えるシステム、例えば、電気機械システム（ＭＥＭＳ）又はナノ電気機械システム（ＮＥＭＳ）を、提案方法に従って加工することもできる。ガラス産業において、方法を、例えば、ディスプレイ、タイル等の製造に用いることができる。方法及び装置が例として提示した上記の用途に限定されないのは当然である。
【００４１】
提案方法及び関連の装置を、図面に関連する例示的な実施の形態に基づいて後に詳細に再び説明する。
【図面の簡単な説明】
【００４２】
【図１】平面図における部品を有する基板の一部の略図を示す。
【図２】提案方法による正弦曲線を生成する基板の一部の断面の略図を示す。
【図３】方法によって生じた処理された材料のラインを有する二つの例示的な部品又は部分の断面の略図を示す。
【図４】提案方法によって処理された材料の複数のライン部分（この例ではそのうちの二つ）を生じさせた基板の一部の断面の略図を示す。
【図５】提案方法によって処理された材料の複数のライン部分（この例ではそのうちの二つ）を生じさせた基板の一部の断面の別の略図を示す。
【図６】平坦なワークピースを部分に分割する装置の一実施の形態の略図を図６Ａに示し、詳細図を図６Ｂ〜６Ｄに示す。
【図７】上下にある処理された材料のラインを生成する下降の略図を示す。
【図８】熱レーザ分離中の加熱のためのワークピースの内部における第２のレーザビームの集束を示す。
【図９】連続的な時点での熱レーザ分離中の加熱のための第２のレーザ加工の詳細図を示す。
【発明を実施するための形態】
【００４３】
図１は、ここに出てくる用語を明瞭にするために、部品として分割すべきチップ１０１を有する基板１からの抜粋を平面図で示す。この図において、スクライビングフレーム１０２、スクライビングフレーム幅１０３、切りみぞ１０４、切りみぞ幅１０５及び分割ステップを実行するときの移動方向２０３，２０４（ｘ方向及びｙ方向）もチップ１０１に加えて説明する。
【００４４】
図２は、分離して個別の部分又は部品にすることを意図した対応する基板１の断面を示す。この場合、提案方法は、二つの個別の加工ステップを用いる。第１のステップにおいて、処理された材料の一つ以上のライン２を、分割すべき基板１の上及び／又は内部でのパルスレーザビーム５の適切な集束によってＴＬＳの割れ目の開始を一部に局限するとともにＴＬＳの割れ目を案内するために、規定された分割ラインに沿って生成する。図２の例において、レーザビーム５によって生成される処理された材料のライン２は、基板１の表面から正弦曲線状に変化する距離及び後側からの対応する距離を有する。基板１の表面に対する最小距離４及び基板１の後側に対する最小距離３を本例では適合させる。距離の変化は、基板１におけるレーザビーム５の焦点６の深さ位置の変更によって生じる。提案方法において、最小距離３，４は、ライン２が基板１の表面及び／又は後側の部分にも延在できるようにゼロになってもよい。提案方法において、好適には、分割された部品の部品エッジの品質がこのような材料処理によって悪影響が及ぼされないようにするために、表面の上の経路を、例えば、割れ目を開始する特定の位置又は分割ラインの交差点にのみ生成する。
【００４５】
図３は、表面からの生成されたライン２の距離関数が周期的に延在するとともに分割すべき部品７の寸法に適合される例を示す。このケースにおいて、図３は、基板の二つの例示的な部品７の断面を示す。この場合、ライン２の経路を、ライン２が部品７の各エッジ又は辺縁ゾーンで表面に存在するとともにそれらの間で深部に延在するように選択する。したがって、部品７の分離中にＴＬＳの割れ目を限局するとともに案内するための各ラインのこれらの開始点及び終了点８を、ここでは表面の上に選択する。
【００４６】
最後に、図４は、基板１のライン２のあり得る経路の他の例を示す。この形態において、分割ラインに沿って互いに続く二つのライン２を、断面で示す基板１の部分に生成し、ライン２は、領域９において特定値だけ重複する。重複は、重複領域９の表面から本例では湾曲した二つのライン２への異なる距離によって実現される。
【００４７】
最後に、図５は、本例では湾曲したライン２の変形の他の例を示し、この場合、ライン２は、重複しないが、分割ラインの各々の方向において互いに対応する距離１０だけ間隔がある。
【００４８】
ライン２の幾何学的な経路、あり得る重複又はあり得る距離は、ワークピースの材料及びワークピースの厚さに応じた部品の分割の要求及び所望される結果に応じて選択される。第１のステップにおける（一つ以上の）対応するラインの導入後、ＴＬＳ加工を、基板を完全に分割するために第２のステップで行う（分割ステップ）。これを、分割ラインに沿った別のレーザ及び冷却の組合せによって誘導される熱的に誘導された機械的応力によって行う。
【００４９】
これに関連し、例として、４００μｍの厚さを有するシリコン基板を個別のチップに分割するために、１．２Ｗの平均出力を有するパルスＮｄ：ＹＡＧレーザを、第１のステップでラインを生成するために用いることができる。１３０ＷのＣＷレーザ出力及び２５０ｍｍ／ｓの供給速度を有するＹｂ：ＹＡＧ  ＣＷレーザを、次のＴＬＳステップに用いることができる。
【００５０】
方法及び装置の変形の更なる説明のために、図６は、補助図６Ａにおいて平坦なワークピース１を複数の部分に分割する装置６００の概略図を示す。装置は、製造ラインで構成されており、ワークピースを連続して通過させるとともにいずれの場合にも時間的に連続するように異なる加工ステップがワークピース上で実行される複数の加工ユニットを備える。
【００５１】
前処理ユニットＰＲＥは、（処理された材料のラインを生成する）上述した第１のステップの前に少なくとも一つの前処理ステップを実行するように構成されており、少なくとも一つの前処理ステップによって、スクライビングフレームの領域の一つ以上の想定される予め規定された分割ラインの領域においてワークピースの表面の上に位置する材料、例えば、金属部分及び／又はＰＣＭ構造を除去することができる、及び／又は、適切な場合には、次の第１のステップにおいて表面をレーザビームに結合するのに備えることができる。前処理は、例えば、ここでは「レーザポリッシュ」とも称する局所的な再溶融による基板表面の平滑化を備えることができる。
【００５２】
前処理ステップの後、ワークピースは、下流の第１のレーザ加工ユニットＤＳに移送され、処理された材料の少なくとも一つのラインＬＭを生成する第１のステップを実行する。上記ラインを、材料内で所定の深さでワークピース１の表面Ｓより下で少なくとも部分的に所定の距離を以て生成するので、ユニットは、（ＤＳと略される）ディープスクライブユニットと称される。上記ユニットは、第１のレーザユニットＬ１を含み、第１のレーザユニットＬ１は、ワークピース１の表面Ｓに対するレーザビーム５による局所的な材料加工によって、処理された材料の一つ以上のラインＬＭを、ワークピースの一つ以上の予め規定された分割ラインに沿って生成することができる。処理された材料のラインが分割ラインに沿ったワークピースの破壊応力を減少させるようなレーザ加工がここでは行われる。
【００５３】
次に、ワークピースは、熱レーザビーム分離のために構成されるとともにここではＴＬＳユニットＴＬＳとも称される下流のユニットに移送される。ＴＬＳユニットは、分割ラインに沿ったワークピースの熱レーザビーム分離のために設計されている第２のレーザユニットＬ２と、冷却ユニットＣＬと、を備え、冷却ユニットＣＬによって、分割ラインに沿った熱レーザビーム分割中に冷却媒体をワークピースの表面に局所的に加えることができ、その結果、熱的に誘導された機械的応力が温度差のためにワークピースにおいて増大し、そのような機械的応力の結果、予め規定された分割ラインに沿ってワークピースの材料の正確な割れ目が生じる。上記ユニットの各々は、加工の規定に従って個別の方法ステップを制御するコントローラＳＴに接続されている。
【００５４】
スクライビングフレーム１０２の領域においてワークピースの表面Ｓの上に位置する材料、例えば、ＰＣＭ構造及び／又は金属部分の選択的なレーザアブレーションがレーザビーム５０によって行われるように前処理ユニットＰＲＥのレーザユニットＬ０を設計する。発散変更部ＤＩＶ０及び下側の集束レンズＬＳ０は、この場合、レーザビーム５０を表面の上の除去すべき構造に集束するように構成されている（図６Ｂ）。レーザビームのビーム特性は、表面の上に位置する除去すべき材料のアブレーションしきい値ＡＳ２を十分に超えるのと同時にワークピース１の材料のアブレーションしきい値ＡＳ１より十分に下となるように設定される（図６Ｃ）。その結果、表面の上に位置する構造の照射された材料は、他の方法で消失又は除去されるが、材料の除去がワークピース１の材料においては実質的には生じない。
【００５５】
前処理ユニットＰＲＥによって、スクライビングフレーム１０２、すなわち、部分１０１の上の所望の構造の間の領域又はサブスクライビングフレームの少なくとも一つの規定された部分を除去することができる。場合によっては、表面を、次の第１のステップにおけるレーザの更に良好な結合を促進するために処理することもできる。好適には、短パルスレーザ、特に、ナノ秒レーザ、ピコ秒レーザ又はフェムト秒レーザを、前処理レーザとして用いることができる。好適には、レーザ波長を、レーザ放射がワークピースの材料に実質的に吸収されないが重複する層又は構造の材料において大きな吸収があるように選択する。
【００５６】
代替的に又は追加的に、基板の材料の局所的な再溶融を、例えば、数ナノ秒から数ミリ秒の範囲のパルス長を有するレーザによって行うことができる。ここでは「レーザポリッシュ」との称するこの前処理プロセスは、処理された材料のラインを生成するときの下流のＤＳステーションでのレーザビームの結合が高い表面粗さによるレーザ光の過度の散乱のために妨害される非常に粗い表面の場合に有利になり得る。再溶融による平滑化によって、短い頻度の粗さを減少させることができ、したがって、良好な結合及び／又は散乱の減少を可能にする。典型的な再溶融の深さを、一部の場合において数μｍ、例えば、５μｍ以下とすることができるが、可能な場合には、著しく大きく、例えば、数百μｍ以上、例えば、２００μｍ以上とすることもできる。
【００５７】
第１のレーザユニットを備え、材料の流れ方向において前処理ユニットの下流に配置されているディープスクライブユニットＤＳは、処理された材料のラインＬＭを生成するのに役立つ。この場合、予め規定された深さのワークピース１の材料の内部で表面Ｓより下に所定の距離を以てより大きい又はより小さい程度の長い領域に亘ってラインが延在するようにレーザビームを集束する必要がある。所望する深さでの結合及び集束を実現するために、ワークピースの深さにおけるレーザビームの焦点位置を変更する手段を設ける。本例の場合、上記手段は、可変的に設定可能な発散変更部ＤＩＶ１及び下側の集束レンズＬＳ１を備える。集束レンズは、固定されており、すなわち、移動させる必要がない。可変の発散変更部ＤＩＶ１は、コントローラＳＴの制御信号に従って集束レンズＬＳ１の方向に出現するビームの発散を変更するように構成されている。この場合、発散の増大の結果、小さい発散角又は平行な放射の入射に比べて焦点位置が深くなる。本明細書で説明する焦点位置を変更する他の方法も可能である。
【００５８】
一部の方法の変形において、この一部の加工を、処理された材料のラインＬＭ、すなわち、割れ目の案内のためのダメージトラックが（表面Ｓから見て）ワークピースの上部３分の１に、特に、表面Ｓからの３０μｍと１５０μｍの間の距離Ｄ１に対応する深さ範囲に生じるように制御する。表面Ｓに対する距離Ｄ１が、例えば、４０〜６０μｍの間である場合、ディープスクライブステップにおいて割れ目が材料内部に存在したままであるとともに表面の方に出ないことが一般的に保証される。それに対し、深さは、次の熱レーザ分離中に割れ目が熱レーザ分離の熱応力場内の正確な位置に生じるとともにそこに存在したままとなることを保証するのに十分小さい。
【００５９】
図６を参照しながら説明した方法の変形において、所定の状況の下では、処理された材料の多数のラインＬＭを、表面の上及び／又は表面の内部に加え、上記ラインは、上から見ると交差点の領域において必ず互いに交差する（図１参照）。レーザによる加工又は照射がここでは少なくとも２回生じるために交差点は潜在的には更に大きいダメージに耐えうるので、一部の変形において、互いに横断するように延在する一方の方向のライン及び他方の方向のラインが交差点の領域において異なる深さで位置するようにラインの深さ位置を予め規定する。
【００６０】
ワークピースの材料の減少した破壊応力を有する処理された材料又は領域のラインを第１のレーザユニットＬ１を用いて生成した後に、第２のステップ、すなわち、熱レーザビーム分割による分割ラインに沿ったワークピースの分割を、ワークピースをＴＬＳユニットＴＬＳに移送した後に行う。第２のレーザユニットＬ２は、このためにレーザビーム６０を使用し、レーザビーム６０の波長、エネルギー及び強度を、ワークピースの材料がレーザビームによって処理されないようにする、特に、溶融されないようにするとともにワークピースの局所的な加熱が加熱ゾーンＨＺ（ワークピースの表面を上から見た図６Ｄ）に生じるように選択する。同時に、表面付近の領域のワークピースの材料を、冷却ユニットＣＬを用いて冷却ゾーンＣＺの領域において局所的に冷却する。このために、冷却ユニットは、ワークピースの表面Ｓに液体冷却媒体を噴霧する又は吹き付けるのに用いることができる冷却ノズルＣＤを有する。例として、冷却ガス（例えば、空気）と水滴の混合物を冷媒として用いることができる。
【００６１】
特に加熱ゾーンから冷却ゾーンへの遷移において熱的に誘導される大きい応力の結果、表面に垂直な割れ目面において非常に高い精度で延在するとともに熱レーザ分離中のワークピースの供給速度の制御の下で伝播する割れ目Ｒが生じる。
【００６２】
ＴＬＳユニットＴＬＳの一つの特別な形態は、加熱ゾーンの中心と冷却ゾーンの中心との間の距離ＨＣを連続的に変化できるように、例えば、約１ｍｍ〜５ｍｍの距離範囲で、適切な場合にはその上下で調整できるようなものである。これは、例えば、冷媒ノズルＣＤをレーザユニットＬ２に対して線形的に変位させることができるとともに設定ユニットによって異なる位置に固定できるために実現される。その結果、熱応力場の特性を、例えば、ワークピースの供給速度、ワークピースの材料等のような分割加工のパラメータを処理するように最適に適合させることができる。
【００６３】
第１のステップ、すなわち、処理されたラインをワークピースの材料内に生成することの他の変形を、図７を参照しながら説明する。図は、静止した形態で適合した集束レンズＬ１と、その上流に配置された発散変更部ＤＩＶ１と、を示し、これによって、ビームの集束を連続的に可変となるように設定することができる。本例の場合、４００μｍを超える厚さを有するワークピース１において、処理された材料の複数のラインは、後の熱レーザ分離中に表面Ｓに垂直な分割面の経路を正確に規定するために分割ラインに沿って垂直方向で上下に生成するためのものである。第１の動作モードにおいて、第１のレーザビームユニットを、処理された材料の第１のラインＬＭ１を生成するために表面の下で、例えば、表面Ｓの下で４０〜６０μｍの距離Ｄ１に位置する平面の第１の焦点Ｆ１でレーザビームを集束するように設定する。第１のラインＬＭ１は、表面Ｓに略平行な長さの大部分に亘って延在し、周辺ゾーンにおいて表面からできるだけ遠くなるように延在する。この場合、辺縁ゾーンを、直交方向における分離の結果として後に部分の辺縁ゾーンとなる領域とすることもできる。
【００６４】
第２の動作モードにおいて、同一領域のスクライビングフレームを所望の分割ラインに沿って２回横断させ、この場合、レーザビームの第２の焦点Ｆ２の面が材料内で更に深くなるように、特に、第１のラインＬＭ１からの深さＤ２となるように配置されるために、発散変更部ＤＩＶ１から出現するビームを、発散が更に大きくなるように設定する。２００μｍ以上の大きさの程度の垂直距離Ｄ２が次の熱レーザ分離において割れ目が分割ラインに沿って所望の分割面において略正確に延在するのを保証するのに十分であることが知られている。ここでは、ダメージラインの間の比較的長い距離が所望の分割面を予め規定するのに十分となるように材料の助長する割れ目の局限応力場がワークピースの表面に略垂直に進行するということにある熱レーザ分離の一つの利点を利用する。
【００６５】
一部の変形において、最初に、更に深いラインＬＭ２を生成し、その後、表面に近接するラインＬＭ１を生成する。更に厚い基板においては、深さ方向で上下に三つ以上のラインを生成することもできる。
【００６６】
いずれの場合にも前処理ステップ（ＰＲＥ）の図示した割当て及び連続する動作、処理された材料のラインの生成（第１のレーザ加工ユニットＤＳによる第１のレーザ加工ステップ（ディープスクライブ））及びそれに続く基板全体に対する熱レーザ分離（ＴＬＳ）の代替として、他の方法の実現及びシステム形態も可能である。例として、前処理ステップ（ＰＲＥ）のモジュール、処理された材料のラインの生成（ＤＳ）のモジュール及び熱レーザ分離のモジュールを、いずれの場合にも分離ラインに平行又は垂直な次の分割ラインを処理する前にこれらのステップを分割ラインに沿って次々と実行できるようにするために直接次々と配置することができる。いずれの場合にもダイシングステップ（分割ステップ）の各々の間に動作の全てを直接次々と実行するために、モジュールを組合せモジュールにおいて組み合わせることができる。例えば、組合せユニットを形成するために前処理ユニット（ＰＲＥ）及び処理された材料のラインを生成するユニットＤＳを組み合わせることによって、個別のモジュールのみを用いてこれを行うことができる。ここでは、所定の状況の下では、共通のレーザ源から出現するレーザビームをビームスプリッタユニットによって表面の前処理のための第１の部分ビーム及び処理された材料のラインを生成するための第２の部分ビームに分割することによって、レーザ源を省略することができる。ビームの分離を、例えば、前処理中及び／又は第１のレーザ加工ステップ中に二つ以上の部分ビームを生成するために個別のモジュール内で行うことができ、部分ビームは、互いに平行な分割ラインに沿って基板を同時に加工する。
【００６７】
多くの場合において先のステップ、特に、第１のレーザ加工ステップよりも遅く又は低い供給速度で熱レーザ分離のステップを実行する必要があるという事実の観点において、第１のレーザ処理ユニットの下流に、時間的に並列して動作することができる二つ以上の第２のレーザ加工ユニット及び冷却ユニットを配置するとともに、第１のレーザ加工ステップの終了後に分配ユニットによって下流のＴＬＳステーションに沿って基板を分配することができる。
【００６８】
熱レーザ分離中すなわち第２のステップにおいてレーザビームベースの加熱の特別な形態を、図８及び図９を参照しながら説明する。加熱のためにレーザビームの焦点領域をワークピースの表面Ｓの上に又はそれに近接して配置するように第２のレーザビームユニットの集束を行うことができる。しかしながら、材料の内部にすなわちワークピース１の表面Ｓに対して所定の垂直距離に焦点領域Ｆ３を配置するのが有利となり得るという検証を示す。焦点位置と表面との間の最適距離Ｄ３は、材料に応じて変化することができ、例えば、１００μｍ〜５００μｍの範囲とすることができる。さらに、第２のレーザビームの波長を、材料を加熱するために十分な吸収が材料に生じるようワークピースの材料に適合するように選択すべきである。シリコンの加工のためには、例えば、１０７０ｎｍ付近の波長が特に適切であることが知られている。一般的に、半導体材料を加熱するためには、エネルギーが各材料のバンドギャップより幾分低いレーザ波長を選択するのが適切であると思われる。好適には、部分の隣接する構造ＳＴＲがレーザビームによって影響が及ぼされないようにするために、レーザビームと表面Ｓとの間の交差のエリアが、部分の隣接する構造ＳＴＲに対して横方向の安全距離を以てサブスクライビングフレーム内に完全に存在するように、第２のレーザビーム６０を集束する。
【００６９】
最高のエネルギー密度の領域すなわち焦点領域をワークピースの材料内で移動させる場合、加熱されるゾーンは、表面で集束を行う場合よりも深くなる。その結果、得ようとする熱的に誘導された応力場は、表面で集束を行う場合よりも材料内で深く延在する。これによって、表面付近でのみ加熱する場合よりも（理想的には表面に垂直な）割れ目の面の経路を良好に制御することができる。
【００７０】
第２のステップでワークピース内でレーザビームを集束することによって、表面の方向においてワークピースの内部から所望の加熱を生成することができる。ワークピースの材料内の集束による表面からの距離が更に長くなる更に深いゾーンでの加熱は、第２のステップにおいてワークピースの材料がレーザビームに対して温度依存性の大きい吸収係数を有するワークピースに対して可能である。この場合、レーザビームの侵入深さは、温度の上昇又は照射の持続時間の増大とともに変化する。これに関して、図９は、ワークピースの材料の加熱のための照射中の異なる時間でのワークピースの一部を、説明のために線形的に示す。加熱段階の開始時である時点ｔ１において、加熱の大部分は、表面からの長い距離で材料内に位置する焦点の領域に生じる。加熱が増大するに従って、ワークピースの材料の吸収が増大し、レーザビームの侵入深さは、後の時点ｔ２＞ｔ１において既に減少している。更に後のｔ３＞ｔ２の時点では、レーザビームは、再び増大した吸収のために材料にほとんど侵入しない。このようにして、焦点位置のマシンベースの調整がなくても、ワークピースは、予測される分割領域において、材料の所定の深さまで延在する応力場を生成するのに十分大きい深さまで加熱される。このために、円形、楕円形、方形又は非方形の細長い矩形のビーム断面を用いることができる。
【００７１】
この変形は、本願で説明した発明の他の形態と関係なく熱レーザ分離の他の方法においても有利となることができ、独立した発明と見なされる。特に、加熱中のこの手順を、先行する第１のステップの処理された材料のラインをワークピースの表面に沿ってのみ生成する場合にも用いることができる。
【００７２】
特に詳細に示さない次のクリーニングステップにおいて、互いに分割された部分を有する処理されたワークピースを、クリーニング動作中にクリーニングすることができる。このために、例として、あり得る残留物を除去するために表面に圧縮空気又は他の圧縮ガスを吹き付けることができる。遠心力を用いて表面をクリーニングするために、ワークピース全体を迅速に回転することもできる。これらの手段を組み合わせることができる。
【００７３】
提案方法は、以下の表から収集できるように、スクライビングエッジ又はワークピースの表面に沿ったラインについてのステルスダイシング（ＳＤ）の既知の方法及び従来既知の熱レーザビーム分離（ＴＬＳ）より優れた多数の利点を有する。
【００７４】
【表１】
0006416901.tif 000002
【図１】
0006416901.tif 000003
【図２】
0006416901.tif 000004
【図３】
0006416901.tif 000005
【図４】
0006416901.tif 000006
【図５】
0006416901.tif 000007
【図６Ａ】
0006416901.tif 000008
【図６Ｂ】
0006416901.tif 000009
【図６Ｃ】
0006416901.tif 000010
【図６Ｄ】
0006416901.tif 000011
【図７】
0006416901.tif 000012
【図８】
0006416901.tif 000013
【図９】
0006416901.tif 000014